(57)【特許請求の範囲】
【請求項１】
プラスチックフィルム及び前記プラスチックフィルム上に設けられたインキ層を有する印刷フィルムと、前記印刷フィルムの前記インキ層上に設けられた接着層と、前記接着層上に設けられた樹脂層と、を備えるラミネートフィルムの前記インキ層を形成するために用いられる油性インキ組成物であって、
バインダー樹脂、有機溶剤、及び界面活性剤を含有し、
前記界面活性剤が、ショ糖及び炭素数１４以上の脂肪酸で構成される、モノエステル含量が５０モル％以上のショ糖脂肪酸エステルであり、
前記ショ糖脂肪酸エステルのＨＬＢ値が１２以上である油性インキ組成物。
【請求項２】
前記脂肪酸が、ミリスチン酸、パルミチン酸、ステアリン酸、オレイン酸、ベヘニン酸、及びエルカ酸からなる群より選択される少なくとも一種である請求項１に記載の油性インキ組成物。
【請求項３】
前記バインダー樹脂１００質量部に対する、前記界面活性剤の含有量が、１．０質量部以上である請求項１又は２に記載の油性インキ組成物。
【請求項４】
前記有機溶剤が、水酸基を有する第１の有機溶剤を含む請求項１〜３のいずれか一項に記載の油性インキ組成物。
【請求項５】
グラビア印刷用インキとして用いられる請求項１〜４のいずれか一項に記載の油性インキ組成物。
【請求項６】
プラスチックフィルムと、
前記プラスチックフィルム上に設けられたインキ層と、を備え、
前記インキ層が、請求項１〜５のいずれか一項に記載の油性インキ組成物で形成された印刷層である印刷フィルム。
【請求項７】
請求項６に記載の印刷フィルムと、
前記印刷フィルムの前記インキ層上に設けられた接着層と、
前記接着層上に設けられた樹脂層と、を備えるラミネートフィルム。
【請求項８】
前記接着層が、水性のドライラミネート剤で形成された請求項７に記載のラミネートフィルム。
【請求項９】
請求項７又は８に記載のラミネートフィルムを備える包装材。
【発明の詳細な説明】
【技術分野】
【０００１】
本発明は、油性インキ組成物、印刷フィルム、ラミネートフィルム、及び包装材に関する。
【背景技術】
【０００２】
印刷フィルムやラミネートフィルム等の各種フィルム材及びシート材（以下、纏めて「フィルム材」又は単に「フィルム」とも記す）には、その用途等に応じて種々の特性が求められることがあり、１種のインキ層だけでは、要求特性の全てを満足することが困難なことも多い。このため、コーティング等により形成した複数の層を積層して、それぞれの材料の長所を生かしたり、短所を補ったりすることによって、種々の特性を満たした積層体が様々な分野で広く用いられている。
【０００３】
例えば、食品、医薬品、及び化粧品等を収容する各種包装容器、並びにフィルム材等の各種包装資材等の包装材には、プラスチックフィルム、紙、布、及び金属箔等から選ばれる複数の層を積層した印刷フィルム又はシート状の積層体（ラミネートフィルム）が多く用いられている。このラミネートフィルムを製造する際の一つの手法として、印刷フィルム等のフィルム材にドライラミネート剤を付与して接着層（ドライラミネート層）を形成するとともに、形成した接着層上に様々な材質のシーラントフィルムを積層してラミネートする、いわゆるドライラミネート法が知られている。
【０００４】
ドライラミネート剤としては、油性のドライラミネート剤の他、水性のドライラミネート剤があり、ラミネートフィルムを構成する各層の材質や、ラミネートフィルムの用途等に応じて、これらを選択して用いることができる。また、プラスチックフィルムやアルミニウム箔等の基材、及びこれらの基材上に設けられるインキ層等の広範な材質に適用可能なドライラミネート剤を用いて形成され積層フィルムが提案されている。
【０００５】
例えば、二種の樹脂フィルムがドライラミネート法によって積層された積層フィルム、及びこの積層フィルムを用いた食品等の包装体が提案されている（特許文献１）。また、ポリオレフィン系樹脂層、印刷層、ドライラミ接着層、及びポリプロピレン系樹脂層がこの順序で積層された積層フィルムを備える食品等の包装容器が提案されている（特許文献２）。
【先行技術文献】
【特許文献】
【０００６】
【特許文献１】特開２００５−１３９３６０号公報
【特許文献２】特開２０１８−１０４０６７号公報
【発明の概要】
【発明が解決しようとする課題】
【０００７】
例えば、袋状の包装材（包装袋）等を構成するためのラミネートフィルムとしては、各種のプラスチックフィルム、油性のインキ組成物等からなるインキ層、油性及び水性のドライラミネート剤からなる接着層、及びシーラントフィルム等の樹脂層がこの順序で積層された積層フィルムがある。インキ層を構成するためのインキ組成物に対しては、基材となる各種材料で形成されたプラスチックフィルムに対して密着性に優れているとともに、いわゆる耐ブロッキング性に優れたインキ層を形成可能であることが要求される。さらに、インキ組成物に対しては、得られる積層フィルムのラミネート強度が高いレベルに維持されることも要求される。
【０００８】
また、油性のインキ組成物で形成したインキ層にドライラミネート剤を付与する場合、インキ層に対するドライラミネート剤の濡れ性が低いと、ドライラミネート剤が弾かれやすくなり、十分なラミネート強度を示す均一な接着層を迅速に形成することが困難になる。このため、インキ層を構成するためのインキ組成物に対しては、水性及び油性のいずれのドライラミネート剤の濡れ性も良好なインキ層を形成可能であることも要求される。しかし、特許文献１及び２で提案された積層フィルムを構成するドライラミネート剤は上記の要求を必ずしも満足するものではなく、さらなる改良の余地があった。
【０００９】
本発明は、このような従来技術の有する問題点に鑑みてなされたものであり、その課題とするところは、各種プラスチックフィルムに対する密着性に優れているとともに、耐ブロッキング性に優れ、かつ、ドライラミネート剤の濡れ性が良好なインキ層を形成可能な、ラミネート強度の高いラミネートフィルムを製造しうる油性インキ組成物を提供することにある。さらに、本発明の課題とするところは、上記の油性インキ組成物を用いて得られる印刷フィルム、ラミネートフィルム、及び包装材を提供することにある。
【課題を解決するための手段】
【００１０】
すなわち、本発明によれば、以下に示す油性インキ組成物が提供される。
［１］プラスチックフィルム及び前記プラスチックフィルム上に設けられたインキ層を有する印刷フィルムと、前記印刷フィルムの前記インキ層上に設けられた接着層と、前記接着層上に設けられた樹脂層と、を備えるラミネートフィルムの前記インキ層を形成するために用いられる油性インキ組成物であって、バインダー樹脂、有機溶剤、及び界面活性剤を含有し、前記界面活性剤が、ショ糖及び炭素数１４以上の脂肪酸で構成される、モノエステル含量が５０モル％以上のショ糖脂肪酸エステルであり、前記ショ糖脂肪酸エステルのＨＬＢ値が１２以上である油性インキ組成物。
［２］前記脂肪酸が、ミリスチン酸、パルミチン酸、ステアリン酸、オレイン酸、ベヘニン酸、及びエルカ酸からなる群より選択される少なくとも一種である前記［１］に記載の油性インキ組成物。
［３］前記バインダー樹脂１００質量部に対する、前記界面活性剤の含有量が、１．０質量部以上である前記［１］又は［２］に記載の油性インキ組成物。
［４］前記有機溶剤が、水酸基を有する第１の有機溶剤を含む前記［１］〜［３］のいずれかに記載の油性インキ組成物。
［５］グラビア印刷用インキとして用いられる前記［１］〜［４］のいずれかに記載の油性インキ組成物。
【００１１】
また、本発明によれば、以下に示す印刷フィルムが提供される。
［６］プラスチックフィルムと、前記プラスチックフィルム上に設けられたインキ層と、を備え、前記インキ層が、前記［１］〜［５］のいずれかに記載の油性インキ組成物で形成された印刷層である印刷フィルム。
【００１２】
さらに、本発明によれば、以下に示すラミネートフィルムが提供される。
［７］前記［６］に記載の印刷フィルムと、前記印刷フィルムの前記インキ層上に設けられた接着層と、前記接着層上に設けられた樹脂層と、を備えるラミネートフィルム。
［８］前記接着層が、水性のドライラミネート剤で形成された前記［７］に記載のラミネートフィルム。
【００１３】
また、本発明によれば、以下に示す包装材が提供される。
［９］前記［７］又は［８］に記載のラミネートフィルムを備える包装材。
【発明の効果】
【００１４】
本発明によれば、各種プラスチックフィルムに対する密着性に優れているとともに、耐ブロッキング性に優れ、かつ、ドライラミネート剤の濡れ性が良好なインキ層を形成可能な、ラミネート強度の高いラミネートフィルムを製造しうる油性インキ組成物を提供することができる。さらに、本発明によれば、上記の油性インキ組成物を用いて得られる印刷フィルム、ラミネートフィルム、及び包装材を提供することができる。
【図面の簡単な説明】
【００１５】
【図１】本発明の印刷フィルムの一実施形態を模式的に示す断面図である。
【図２】本発明のラミネートフィルムの一実施形態を模式的に示す断面図である。
【発明を実施するための形態】
【００１６】
＜油性インキ組成物＞
以下、本発明の実施の形態について説明するが、本発明は以下の実施の形態に限定されるものではない。本発明の油性インキ組成物の一実施形態は、バインダー樹脂、有機溶剤、及び界面活性剤を含有する。界面活性剤は、ショ糖及び炭素数１４以上の脂肪酸で構成される、モノエステル含量が５０モル％以上のショ糖脂肪酸エステルである。そして、ショ糖脂肪酸エステルのＨＬＢ値は１２以上である。以下、本実施形態の油性インキ組成物の詳細について説明する。
【００１７】
（界面活性剤）
本発明者らは、各種プラスチックフィルムに対する密着性に優れているとともに、耐ブロッキング性に優れ、かつ、ドライラミネート剤の濡れ性が良好なインキ層を形成可能な、ラミネート強度の高いラミネートフィルムを製造しうる油性インキ組成物の構成について種々検討した。その結果、そのＨＬＢ値が１２以上である特定のショ糖脂肪酸エステルを界面活性剤として用いることで、特に、ドライラミネート剤の濡れ性が良好なインキ層を形成しうるインキ組成物が得られることを見出し、本発明を完成するに至った。また、特定のショ糖脂肪酸エステルを界面活性剤として用いることで、各種プラスチックフィルムに対する密着性及び耐ブロッキング性も高いレベルに維持されるとともに、製造されるラミネートフィルムのラミネート強度を高めることができる。
【００１８】
ショ糖脂肪酸エステルは、ショ糖の分子中の８個の水酸基（ＯＨ基）のうちの１以上が脂肪酸と脱水縮合してエステル結合を形成した、非イオン性界面活性剤の一種である。本実施形態の油性インキ組成物に界面活性剤として用いるショ糖脂肪酸エステルは、ショ糖及び炭素数１４以上の脂肪酸で構成される。脂肪酸の炭素数が１４未満であると、形成されるインキ層に対するドライラミネート剤、特に水性のドライラミネート剤の濡れ性が低下するとともに、ラミネート強度の高いラミネートフィルムを製造することが困難になる。
【００１９】
炭素数１４以上の脂肪酸としては、ミリスチン酸、パルミチン酸、ステアリン酸、オレイン酸、ベヘニン酸、エルカ酸、及びアラキジン酸等を挙げることができる。なかでも、ミリスチン酸、パルミチン酸、ステアリン酸、オレイン酸、ベヘニン酸、及びエルカ酸が好ましく、パルミチン酸及びステアリン酸がさらに好ましい。すなわち、ショ糖脂肪酸エステルとしては、ショ糖ミリスチン酸エステル、ショ糖パルミチン酸エステル、ショ糖ステアリン酸エステル、ショ糖オレイン酸エステル、ショ糖ベヘニン酸エステル、及びショ糖エルカ酸エステルが好ましく、ショ糖パルミチン酸エステル及びショ糖ステアリン酸エステルがさらに好ましい。
【００２０】
界面活性剤として用いるショ糖脂肪酸エステルのモノエステル含量は、５０モル％以上であり、好ましくは６０モル％以上、さらに好ましくは７０モル％以上９０モル％以下である。ショ糖脂肪酸エステルの「モノエステル含量」とは、ショ糖脂肪酸エステルのすべてのエステル組成に占める、モノエステルの割合（モル％）を意味する。モノエステル含量が少なすぎると、ラミネート強度の高いラミネートフィルムを製造することが困難になる。
【００２１】
界面活性剤として用いるショ糖脂肪酸エステルのＨＬＢ値は１４以上であり、好ましくは１５以上１８以下である。ショ糖脂肪酸エステルのＨＬＢ値は、アトラス法により算出される値である。ＨＬＢ値が１４以上のショ糖脂肪酸エステルを界面活性剤として含有させることで、得られるラミネートフィルムのラミネート強度を向上させることが可能な油性インキ組成物とすることができる。
【００２２】
油性インキ組成物中の界面活性剤（ショ糖脂肪酸エステル）の含有量は、バインダー樹脂１００質量部に対して、０．５質量部以上であることが好ましく、１．０質量部以上であることがさらに好ましく、４．０質量部以上であることがさらに好ましい。油性インキ組成物中の界面活性剤（ショ糖脂肪酸エステル）の含有量が少なすぎると、形成されるインキ層に対するドライラミネート剤、特に水性のドライラミネート剤の濡れ性が低下しやすくなることがある。なお、油性インキ組成物中の界面活性剤（ショ糖脂肪酸エステル）の含有量の上限については特に限定されないが、実質的には、バインダー樹脂１００質量部に対して、２００質量部以下が好ましく、１００質量部以下がさらに好ましく、５０質量部以下が特に好ましく、２０質量部以下が最も好ましい。
【００２３】
（バインダー樹脂）
バインダー樹脂としては、プラスチックフィルムに印刷する一般的な油性インキに配合される樹脂を用いることができる。バインダー樹脂としては、ウレタン樹脂、アクリル樹脂、シリコーン樹脂、アクリルウレタン樹脂、アクリルシリコーン樹脂、ニトロセルロースやセルロースエステル等のセルロース系樹脂、塩化ビニル−酢酸ビニル系共重合樹脂、塩素化ポリオレフィン等のポリオレフィン樹脂、テルペンフェノール樹脂、ポリオール樹脂、及びポリイソシアネート樹脂等を挙げることができる。これらのバインダー樹脂は１種単独で又は２種以上を組み合わせて用いることができる。
【００２４】
（有機溶剤）
本実施形態の油性インキ組成物は、有機溶剤を溶媒として含有する油性のインキ組成物である。印刷対象となるプラスチックフィルムの材質や製造するラミネートフィルムの用途等に応じて、用いる有機溶剤を適宜選択することができる。油性インキ組成物中の有機溶剤の含有量は特に限定されず、プラスチックフィルムに油性インキ組成物を付与して印刷する際の印刷方法に応じて、適当な粘度となるように有機溶剤の含有量を調節することができる。
【００２５】
有機溶剤としては、例えば、アセトン、メチルエチルケトン（ＭＥＫ）、メチルイソブチルケトン、及びシクロヘキサノン等のケトン系溶剤；トルエン、キシレン、シクロヘキサン、及びメチルシクロヘキサン等の炭化水素系溶剤；酢酸エチル、酢酸プロピル、及び酢酸ブチル等のエステル系溶剤；エチレングリコールモノメチルエーテル、プロピレングリコールモノメチルエーテル（ＰＭ）、テトラヒドロフラン、及びジオキサン等のエーテル系溶剤；メタノール、エタノール、ノルマルプロピルアルコール、及びイソプロピルアルコール等のアルコール系溶剤；等を挙げることができる。なお、必要に応じて、水を含有させてもよい。ショ糖脂肪酸エステルとの相溶性が良好であることから、有機溶剤は、水酸基を有する有機溶剤（第１の有機溶剤）を含むことが好ましい。
【００２６】
油性インキ組成物の固形分濃度は特に限定されない。濃縮した（濃厚な）油性インキ組成物を用意しておき、プラスチックフィルムに印刷する際に上述の有機溶剤で希釈してもよい。例えば、プラスチックフィルムに印刷する際の油性インキ組成物の固形分濃度は、５〜２０質量％であることが好ましく、７〜１５質量％であることがさらに好ましく、９〜１２質量％であることが特に好ましい。
【００２７】
（添加剤等）
油性インキ組成物には、目的に応じて、種々の添加剤を含有させてもよい。添加剤としては、例えば、顔料、染料、分散剤、消泡剤、レベリング剤、増粘剤、架橋剤、無機粒子、紫外線吸収剤、光安定剤、前述のショ糖脂肪酸エステル以外の界面活性剤、防腐剤、及び防錆剤等を挙げることができる。これらの添加剤は、１種単独で又は２種以上を組み合わせて用いることができる。
【００２８】
本実施形態の油性インキ組成物は、各種プラスチックフィルムに対する密着性及び耐ブロッキング性に優れた印刷層（インキ層）を形成可能であることから、プラスチックフィルムを被印刷基材とする表刷り及び裏刷り用の印刷インキとして有用である。なかでも、ラミネートフィルムを構成する各種プラスチックフィルムに印刷する印刷用インキとして有用であり、特にグラビア印刷用インキとして好適である。
【００２９】
本実施形態の油性インキ組成物は、例えば、上述の各成分を常法にしたがって混合することで、調製することができる。また、グラビア印刷用インキ等の市販のインキに特定のショ糖脂肪酸エステルを添加することによっても、本実施形態の油性インキ組成物を調製することができる。
【００３０】
＜印刷フィルム＞
図１は、本発明の印刷フィルムの一実施形態を模式的に示す断面図である。図１に示すように、本実施形態の印刷フィルム１０は、プラスチックフィルム２と、プラスチックフィルム２上に設けられたインキ層４とを備える。そして、このインキ層４が、前述の油性インキ組成物で形成された印刷層である。すなわち、本実施形態の印刷フィルム１０のインキ層４は前述の油性インキ組成物で形成されているため、基材であるプラスチックフィルム２に対する密着性に優れているとともに、耐ブロッキング性にも優れている。また、インキ層４は、ドライラミネート剤、なかでも水性のドライラミネート剤に対する濡れ性が良好である。このため、本実施形態の印刷フィルム１０は、ラミネートフィルムを構成するための積層フィルムとして有用である。
【００３１】
（プラスチックフィルム）
プラスチックフィルムとしては、例えば、ポリエチレンテレフタレート（ＰＥＴ）、非晶性ポリエチレンテレフタレート（Ａ−ＰＥＴ）、ポリブチレンテレフタレート（ＰＢＴ）、ポリエチレンナフタレート（ＰＥＮ）、及びポリ乳酸等のポリエステルフィルム；低密度ポリエチレン（ＬＤＰＥ）、直鎖状低密度ポリエチレン（ＬＬＤＰＥ）、高密度ポリエチレン（ＨＤＰＥ）、二軸延伸ポリプロピレン（ＯＰＰ）及び無延伸ポリプロピレン（ＣＰＰ）等のポリオレフィンフィルム；セロファン等のセルロースフィルム；ポリスチレン（ＰＳ）フィルム；エチレン−酢酸ビニル共重合樹脂フィルム；エチレン−ビニルアルコール共重合樹脂フィルム；ポリアミドフィルム；ポリカーボネートフィルム；ポリイミドフィルム；ポリ塩化ビニルフィルム等を挙げることができる。なかでも、ポリエステルフィルム及びポリアミドフィルムが好ましく、ＰＥＴフィルム及びナイロンフィルムがさらに好ましい。
【００３２】
プラスチックフィルムには、例えば、二軸延伸ＰＰフィルム及び無延伸ＰＰフィルム等のように、延伸及び無延伸のいずれのプラスチックフィルムも用いることができる。また、アルミニウム蒸着等の金属蒸着層が設けられたプラスチックフィルムや、アルミナ及びシリカ等の透明蒸着層が設けられたプラスチックフィルム等を用いることもできる。さらに、プラスチックフィルムの表面には、コロナ放電処理、プラズマ処理、フレーム処理、溶剤処理、及びコート処理等の各種表面処理、並びに着色インキを用いた印刷等による各種加飾等が施されていてもよい。
【００３３】
プラスチックフィルムの厚さは特に限定されず、印刷フィルムの用途に応じて適宜設定すればよい。プラスチックフィルムの厚さは、例えば、５〜５００μｍであることが好ましく、１０〜１００μｍであることがさらに好ましく、１０〜６０μｍであることが特に好ましい。
【００３４】
（インキ層）
インキ層は、例えば、グラビア印刷等の各種印刷方法によって前述の油性インキ組成物をプラスチックフィルム上に付与して印刷することで、形成することができる。プラスチックフィルム上に付与した油性インキ組成物は、必要に応じて加温しつつ乾燥させてもよい。
【００３５】
＜ラミネートフィルム＞
図２は、本発明のラミネートフィルムの一実施形態を模式的に示す断面図である。図２に示すように、本実施形態のラミネートフィルム２０は、印刷フィルム１０と、印刷フィルム１０のインキ層４上に設けられた接着層１３と、接着層１３上に設けられた樹脂層１５とを備える。印刷フィルム１０は、プラスチックフィルム２と、プラスチックフィルム２上に設けられたインキ層４とを備える。そして、このインキ層４が、前述の油性インキ組成物で形成された印刷層である。すなわち、本実施形態のラミネートフィルム２０は、前述の油性インキ組成物で形成されたインキ層４を有する印刷フィルム１０を備えるため、ラミネート強度が高く、プラスチックフィルム２に対するインキ層４の密着性が良好である。また、インキ層４は、ドライラミネート剤、なかでも水性のドライラミネート剤に対する濡れ性が良好であるため、本実施形態のラミネートフィルム２０は、ドライラミネートによって容易に製造することができる。
【００３６】
（接着層）
接着層は、印刷フィルムのインキ層と、シーラントフィルム等の樹脂層とを接着して一体化するための層である。接着層は、一般的なラミネートフィルムを形成するための接着剤等で形成することができる。なお、接着剤としては、油性ドライラミネート剤及び水性ドライラミネート剤が一般的に知られており、いずれのラミネート剤を用いてもラミネートフィルムを形成することができる。そして、インキ層を形成するインキの性質、作業環境、及びラミネート加工適性等を考慮していずれのラミネート剤を用いるか選択することができる。なかでも、環境配慮等の観点から、水性ドライラミネート剤を用いることが好ましい。
【００３７】
水性のドライラミネート剤としては、例えば、エポキシ樹脂、ウレタン樹脂、アクリル酸エステル樹脂、メタアクリル酸エステル樹脂、ポリエステル樹脂、及びポリエチレンイミン樹脂からなる群より選択される少なくとも１種の樹脂の水性エマルジョン（水系エマルジョン）を用いることができる。また、水性のドライラミネート剤として用いられる水性エマルジョンには、架橋剤を配合することもできる。架橋剤としては、イソシアネート系化合物、カルボジイミド系化合物、オキサゾリン系化合物、及びヒドラジン系化合物等を挙げることができる。架橋剤の配合量は、架橋剤を配合する前の水性エマルジョン１００質量部に対して、１〜３０質量部とすることが好ましく、３〜２０質量部とすることがさらに好ましい。架橋剤の配合量を上記の範囲とすることで、作業性のよい状態で接着強度を向上させることができるとともに、耐熱性を向上させることができる。
【００３８】
接着層は、前述の水性のドライラミネート剤等の接着剤を印刷フィルムのインキ層に塗布し、乾燥させることで形成することができる。塗布方式としては、例えば、グラビアロールコーティング、リバースロールコーティング、エアナイフコーティング、ワイヤーバーコーティング、カーテンフローコーティング、スプレーコーティング、及び浸漬コーティング等を挙げることができる。接着層の厚さは、特に限定されず、例えば、０．０１〜１μｍ程度とすることができ、好ましくは０．０１〜０．５μｍ程度とすることができる。
【００３９】
（樹脂層）
形成した接着層上にシーラントフィルム等の樹脂層を配置し、接着層に接着することで、目的とするラミネートフィルムを得ることができる。樹脂層を構成する樹脂としては、ポリエチレン（ＰＥ）、ポリプロピレン（ＰＰ）、エチレン−酢酸ビニル共重合体（ＥＶＡ）、及びポリスチレン（ＰＳ）等を挙げることができる。樹脂層の厚さは、１〜３００μｍであることが好ましく、５〜２００μｍであることがさらに好ましく、１０〜１００μｍであることが特に好ましい。
【００４０】
＜包装材＞
本発明の包装材の一実施形態は、前述のラミネートフィルムを備えるものである。ラミネートフィルムを備える包装材の好適な用途としては、例えば、食品、飲料品、医薬品、医薬部外品、化粧品、洗剤、及び化学薬品等を内容物とする各種包装容器、並びにフィルム及び紙等の各種包装資材等を挙げることができる。包装材が用いられる用途として、さらには、電子部品、電気部品、電気製品、自動車部品、各種のシート及びカード、並びに製品に設けられるラベル及びタグ等を挙げることもできる。包装材の具体的な態様としては、例えば、紙箱、包装紙、包装フィルム、包装ラベル、包装袋、並びにプラスチックケース及びプラスチックボトル等のプラスチック容器等を挙げることができる。これらのなかでも、包装袋がより好ましい。その包装袋の好適な用途としては、例えば、食品用包装袋、医薬品用包装袋、及び化粧品用包装袋等を挙げることができる。
【００４１】
ラミネートフィルム及び包装材は、前述のプラスチックフィルム、インキ層、接着層、及び樹脂層以外の任意の層をさらに備えていてもよい。任意の層としては、蒸着層、別のプラスチックフィルム等の基材等を挙げることができる。
【実施例】
【００４２】
以下、本発明を実施例に基づいて具体的に説明するが、本発明はこれらの実施例に限定されるものではない。なお、実施例、比較例中の「部」及び「％」は、特に断らない限り質量基準である。
【００４３】
＜界面活性剤の用意＞
以下に示す種類の界面活性剤Ａ〜Ｄを用意した。また、用意した界面活性剤の物性等を表１に示す。
・界面活性剤Ａ：商品名「リョートー（登録商標）シュガーエステルＰ−１６７０」、三菱ケミカルフーズ社製
・界面活性剤Ｂ：商品名「リョートー（登録商標）シュガーエステルＳ−１６７０」、三菱ケミカルフーズ社製
・界面活性剤Ｃ：商品名「リョートー（登録商標）シュガーエステルＳ−１１７０」、三菱ケミカルフーズ社製
・界面活性剤Ｄ：商品名「リョートー（登録商標）シュガーエステルＬ−１６９５」、三菱ケミカルフーズ社製
【００４４】
0006886065.tif 000002
【００４５】
＜インキの用意＞
表２に示す種類のインキＡ〜Ｉを用意した。
【００４６】
0006886065.tif 000003
【００４７】
＜油性インキ組成物の調製＞
用意したインキと界面活性剤を表３に示す配合で混合して、油性インキ組成物（実施例１〜１５、比較例１〜１９）を調製した（比較例１〜９については、用意したインキをそのまま油性インキ組成物とした）。
【００４８】
0006886065.tif 000004
【００４９】
＜ラミネートフィルムの作製＞
調製した油性インキ組成物を溶剤（酢酸エチル、イソプロピルアルコール、メチルエチルケトン、トルエン等）で適当に希釈し、印刷用インキを得た（第１工程）。また、以下に示す種類のプラスチックフィルムを用意した。ヘリオ１７５Ｌ（版式コンプレスト）ベタ版を備えたグラビア印刷機を使用し、用意したプラスチックフィルムのコロナ処理面に、溶剤（酢酸エチル、イソプロピルアルコール、メチルエチルケトン、トルエン等）で適当に希釈した各油性インキ組成物を付与して印刷した後、１日間放置して、各プラスチックフィルム上に厚さ１〜２μｍのインキ層が形成された印刷フィルムを得た（第２工程）。
［プラスチックフィルム］
・ＯＰＰフィルム：二軸延伸ポリプロピレンフィルム、商品名「ＦＯＲ」、フタムラ化学社製、厚さ２５μｍ
・ＰＥＴフィルム：ポリエチレンテレフタレートフィルム、商品名「東洋紡エステルフィルム  Ｅ５１０２」、東洋紡社製、厚さ１２μｍ
・ＮＹフィルム：ナイロンフィルム、商品名「ハーデンフィルム  Ｎ１１０２」、東洋紡社製、厚さ１５μｍ
【００５０】
得られた印刷フィルムのインキ層上に、網グラビア（２０μｍ）を使用して水性のドライラミネート剤（商品系「ローボンド」、東洋モートン社製）を付与して印刷した。ドライヤーを使用し、付与したドライラミネート剤を１分間乾燥して接着層を形成した（第３工程）。形成した接着層上に樹脂層（シーラントフィルム（ポリスチレン（ＰＳ）フィルム）、商品名「ＯＰＳフィルム」、旭化成社製、厚さ２０μｍ）を積層し、８０℃に設定したヒートシーラーを使用してヒートシールした。その後、４０℃で４８時間エージングしてラミネートフィルムを得た（第４工程）。
【００５１】
＜評価＞
（濡れ性）
上記「ラミネートフィルムの作製」の第３工程の終了後、接着層の状態を目視にて観察し、以下に示す評価基準にしたがって、インキ層に対する水性のドライラミネート剤の濡れ性を評価した。結果を表４に示す。
○：インキ層の全面が濡れていた。
△：インキ層の一部に弾きが認められた。
×：インキ層の全面で弾きが認められた。
【００５２】
（ラミネート強度）
プラスチックフィルムとしてナイロンフィルムを用いて作製したラミネートフィルムを幅１５ｍｍ×長さ１００ｍｍの長方形状に切断して、ラミネート強度測定用試料（Ｔ型剥離試験用試料）を作製した。作製したＴ型剥離試験用試料について、引張試験機（商品名「テンシロン  ＲＴＧ−１２２５」、エー・アンド・デイ社製）を使用し、引張速度３００ｍｍ／ｍｉｎの条件でＴ型剥離試験を行い、プラスチックフィルム（ナイロンフィルム）と樹脂層（シーラントフィルム）との間のラミネート強度（Ｔ型剥離強度）を測定した。結果を表４に示す。
【００５３】
（密着性）
上記「ラミネートフィルムの作製」の第２工程において、プラスチックフィルムのコロナ処理面に希釈した各油性インキ組成物を付与して印刷した直後、印刷面を横断するようにセロハンテープ（商品名「セロテープ（登録商標）」、ニチバン社製、幅１２ｍｍ）を貼り付けた。次いで、貼り付けたセロハンテープを剥離し、印刷面からの油性インキ組成物の脱離の有無を目視にて観察した。結果を表４に示す。
【００５４】
（耐ブロッキング性）
上記「ラミネートフィルムの作製」の第２工程で得た印刷フィルムを、プラスチックフィルムの未処理面とインキ層とが接触するように積層し、７ｋｇ／ｃｍ２の荷重をかけた。４０℃で２４時間放置した後、積層した印刷フィルムを剥離し、プラスチックフィルムの未処理面へのインキ層の転移状態を目視にて観察した。結果を表４に示す。
【００５５】
0006886065.tif 000005
【産業上の利用可能性】
【００５６】
本発明の油性インキ組成物は、食品用をはじめとする各種包装材等を構成するラミネートフィルムを製造するための印刷用インキとして有用である。
【符号の説明】
【００５７】
２：プラスチックフィルム
４：インキ層
１０：印刷フィルム
１３：接着層
１５：樹脂層
２０：ラミネートフィルム
【要約】
【課題】各種プラスチックフィルムに対する密着性に優れているとともに、耐ブロッキング性に優れ、かつ、ドライラミネート剤の濡れ性が良好なインキ層を形成可能な、ラミネート強度の高いラミネートフィルムを製造しうる油性インキ組成物を提供する。
【解決手段】バインダー樹脂、有機溶剤、及び界面活性剤を含有し、界面活性剤が、ショ糖及び炭素数１４以上の脂肪酸で構成される、モノエステル含量が５０モル％以上のショ糖脂肪酸エステルであり、ショ糖脂肪酸エステルのＨＬＢ値が１２以上の油性インキ組成物である。
【選択図】なし【図１】
0006886065.tif 000006
【図２】
0006886065.tif 000007